КЕРАМИЧЕСКАЯ МАССА ДЛЯ ИЗГОТОВЛЕНИЯ ОБЛИЦОВОЧНОЙ ПЛИТКИ
CERAMIC MIXTURE FOR FACING TILE MANUFACTURE

Изобретение относится к промышленности строительных материалов, в частности к составам керамических масс, которые могут быть использованы для изготовления облицовочной плитки.
Известна керамическая масса, содержащая, мас.%: глину 15,0-35,0; мел 5,0-18,0; плиточный бой 2,0-5,0; компонент из группы перлит, нефелиновый концентрат 15,0-20,0; трепел 40,0-45,0 [1].
Задача изобретения состоит в повышении водостойкости изделий, полученных из керамической массы.
Технический результат достигается тем, что керамическая масса для изготовления облицовочной плитки, включающая глину, мел, плиточный бой, трепел, дополнительно включает кварцевый песок и тальк, причем компоненты находятся при следующем соотношении, мас.%: глина беложгущаяся 38,0-43,0; мел 0,1-1,0; плиточный бой 0,1-1,0; трепел 20,0-25,0; кварцевый песок 10,0-15,0; тальк 20,0-25,0.
2
2
2
3
2
3
2
2
В составе керамической массы использованы качественные беложгущиеся глины, например глина Веселовского месторождения, характеризующаяся следующим химическим составом, мас.%: SiO 47,6-55,5; TiO 0,9-1,4; AlO 28,0-35,5; FeO 0,6-0,9; CaO 0,6-1,5; MgO 0,2-0,7; KO 1,7-2,3; NaO 0,4-0,6; ппп 8,5-10,1.
В качестве плиточного боя может быть использован бой бракованной облицовочной плитки после сушки.
В таблице приведены составы керамической массы для изготовления облицовочной плитки.
Компоненты дозируют в требуемых количествах и размалывают до получения порошков, смешивают и готовят керамическую массу с влажностью 9-13%. Из керамической массы прессуют облицовочную плитку и при температуре 1130-1150°C проводят обжиг. Лицевую поверхность обожженной плитки оплавляют низкотемпературной плазмой до образования стекловидного слоя.
Источники информации
1. SU 937416, C04B 33/00, 1982.